(57)【特許請求の範囲】
【請求項１】
光増感剤としてアミン化合物を実質的に含まず、２，４，６−トリメチルベンゾイルジフェニルホスフィンオキサイド０.０１〜１０重量部、カンファーキノン０.０１〜１０重量部、および重合性モノマーとしてジペンタエリスリトールヘキサアクリレートと一般式（Ｉ）：
【化１】
0005203749.tif 000008
（式中、Ｒ１およびＲ２はそれぞれ独立して水素またはメチル基、Ｘは１種または２種以上の炭素数が２〜１０のアルキレンオキサイド基および／またはその誘導体基からなる繰り返し単位であって、繰り返し単位数ｎ＝９〜２３の基である）で表される化合物１００重量部を含むことを特徴とする可視光重合性歯科用組成物。
【請求項２】
一般式（Ｉ）で表される重合性モノマーを、重合性モノマーの全量に対して５〜９０重量部含むことを特徴とする請求項１記載の可視光重合性歯科用組成物。
【請求項３】
さらに、無機または有機フィラーの少なくとも１種類を０.１〜９０重量部含有することを特徴とする請求項１または２記載の可視光重合性歯科用組成物。
【請求項４】
２３℃におけるプレートプレート系粘度測定（ギャップ０.５００ｍｍ）、開始応力１.００Ｅ＋１Ｐａで測定した周波数掃引７〜１Ｈｚ時において２〜８Ｐａ・Ｓの粘度、および、周波数７〜１Ｈｚにおいて粘度の最小値と最大値の比が１.１以上のチクソトロピー性を有することを特徴とする請求項１〜３のいずれか１項に記載の可視光重合性歯科用組成物。
【発明の詳細な説明】
【技術分野】
【０００１】
本発明は可視光照射により硬化する光重合型の歯科用組成物およびそれに用いる光重合開始剤に関するもので、さらに詳しくは硬化前後における色調変化が少なく、かつ、幅広い波長の光において硬化可能な歯科用組成物である。本発明による組成物は、充填材、接着材、表面被覆材、歯冠用修復材、セメントなどに用いられる。
【背景技術】
【０００２】
現在の歯科治療においては、審美性は非常に重要な要素の一つであり、修復物の色調が天然歯に類似している、また、美しい白色であるなどの特性が歯科用材料に強く求められる。
【０００３】
実際の治療においては患者の天然歯と充填材などの材料の色を照らし合わせて色調を決定していく。しかし、従来使用されている可視光光重合触媒と重合性モノマーを組み合わせた材料では硬化前後で色調が変化するため、口腔内に装着した後で色調が適合せず審美性に問題があった。
【０００４】
歯科分野では可視光線重合型レジンが広く普及し、その光重合開始剤としては、英国特許第１，４０８，２６５号公報以来、最大吸収波長４７０ｎｍを有するカンファーキノンに代表されるα−ジケトン化合物とアミン化合物による水素引抜き型開始剤が広く使用されている。しかし、α−ジケトン化合物とアミン化合物から成る光重合開始剤は、アミン化合物に起因する硬化物の黄褐色化や色調変化が著しく、さらに、薄層表面硬化性が悪いという問題もある。
【０００５】
米国特許第４，２６５，７２３、４，２９８，７３８、４，７９２，６３２、５，９６５，７７６号公報などに開示されている（ビス）アシルホスフィンオキサイド化合物は、紫外あるいは近紫外領域では絶大な光重合性を示すため光重合の産業分野で広く普及している。また、硬化物の黄変が起こりにくく、内部硬化性も優れている。したがって透明な厚膜や隠ぺい力の大きい顔料を含有した材料の光硬化に利用され、最近では、歯科分野でも使用されている。しかし、（ビス）アシルホスフィンオキサイド化合物の吸収波長域は可視光線の短波長側に存在するため、ハロゲンランプなどの光源を用いた光重合器を使用すると硬化するが、青色LEDに代表される光放射波長域の狭い機器を使用すると硬化しないという欠点を持っている。また、（ビス）アシルホスフィンオキサイド化合物を用いた歯科材料は、硬化前の色調は無色であるが、硬化後に黄変するという欠点もある。
【０００６】
特開２０００−１６９１０号公報には、（ビス）アシルホスフィンオキサイド化合物およびアミン化合物を含む硬化性組成物が、高強度で表面未重合量の少ない硬化体物性を付与することが報告されている。しかし、この開始剤系では、アミン化合物による硬化物の色調変化が激しくなる問題がある。
【０００７】
特許第３，４４２，７７６号公報には、α−ジケトン化合物、（ビス）アシルホスフィンオキサイド化合物、アミン化合物及び重合性モノマーから成る可視光重合型接着剤が提案されている。しかし、該光開始剤でアミン化合物を使用した硬化性組成物は、硬化物の色調変化が激しく、また、可使時間が著しく短くなる問題がある。
【０００８】
特許第２，６２９，０６０号公報には、ジペンタエリスリトールヘキサアクリレートと（ビス）アシルホスフィンオキサイド化合物を含む光重合性歯科用表面被覆材が報告されている。これによるとジペンタエリスリトールヘキサアクリレートと（ビス）アシルホスフィンオキサイド化合物を含有しているため薄層表面硬化性が良いと報告されている。しかし、ジペンタエリスリトールヘキサアクリレートと（ビス）アシルホスフィンオキサイド化合物による硬化は、硬化物が褐色化する問題がある。
【０００９】
特開平６−５５６５４号公報には、多官能（メタ）アクリレート、アルミナフィラー、アシルホスフィンオキサイドから成る光硬化性歯冠材料が提案されている。この発明は、材料の変色を改善しているが、薄層での表面硬化性は考慮されていない。
【００１０】
【特許文献１】英国特許第１，４０８，２６５号公報
【特許文献２】米国特許第４，２６５，７２３号公報
【特許文献３】米国特許第４，２９８，７３８号公報
【特許文献４】米国特許第４，７９２，６３２号公報
【特許文献５】米国特許第５，９６５，７７６号公報
【特許文献６】特開２０００−１６９１０号公報
【特許文献７】特許第３，４４２，７７６号公報
【特許文献８】特許第２，６２９，０６０号公報
【特許文献９】特公平６−５５６５４号公報
【発明の開示】
【発明が解決しようとする課題】
【００１１】
そこで、本発明者らは、硬化前後における色調変化の少ない光重合開始剤を鋭意研究した。その結果、驚くべきことに、光増感剤として実質的にアミン化合物を含まず、α−ジケトン化合物および（ビス）アシルホスフィンオキサイド化合物を含む可視光線重合開始剤を用いた可視光重合性歯科用組成物が、硬化前後の色調変化が少ないという特徴を有し、幅広い波長領域における歯科用照射器で照射した場合に優れた光重合性を発現して優れた物理的性質を付与することを究明し、本発明を完成するに至った。またさらに、かかる組成物では薄層表面硬化性の向上効果も得られることが判った。
【課題を解決するための手段】
【００１２】
すなわち、本発明は、
［１］  光増感剤としてアミン化合物を実質的に含まず、（ビス）アシルホスフィンオキサイド化合物０.０１〜１０重量部、α−ジケトン化合物０.０１〜１０重量部、および重合性モノマー１００重量部を含むことを特徴とする可視光重合性歯科用組成物；
［２］  （ビス）アシルホスフィンオキサイド化合物が２，４，６−トリメチルベンゾイルジフェニルホスフィンオキサイドであることを特徴とする前記［１］に記載の可視光重合性歯科用組成物；
［３］  α−ジケトン化合物がカンファーキノンであることを特徴とする前記［１］または［２］に記載の可視光重合性歯科用組成物；
［４］  重合性モノマーとしてジペンタエリスリトールヘキサアクリレートを含むことを特徴とする前記［１］ないし［３］のいずれか１に記載の可視光重合性歯科用組成物；
［５］  重合性モノマーとして、一般式（Ｉ）：
【００１３】
【化１】
0005203749.tif 000002
（式中、Ｒ１およびＲ２はそれぞれ独立して水素またはメチル基、Ｘは１種または２種以上の炭素数が２〜１０のアルキレンオキサイド基および／またはその誘導体基からなる繰り返し単位であって、繰り返し単位数が５〜５０の基である）で表される化合物を含むことを特徴とする前記［１］〜［４］のいずれか１に記載の可視光重合性歯科用組成物；
［６］  一般式（Ｉ）中のＸがエチレンオキサイド基のみからなる繰り返し単位であって、繰り返し単位数が９〜２３であることを特徴とする前記［５］に記載の可視光重合性歯科用組成物；
［７］  一般式（Ｉ）で表される重合性モノマーを、重合性モノマーの全量に対して５〜９０重量％含むことを特徴とする前記［５］または［６］に記載の可視光重合性歯科用組成物；
［８］  さらに、無機または有機フィラーの少なくとも１種類を０.１〜９０重量部含有することを特徴とする前記［１］〜［７］のいずれか１に記載の可視光重合性歯科用組成物；
［９］  ２３℃におけるプレートプレート系粘度測定（ギャップ０.５００ｍｍ）、開始応力１.００Ｅ＋１Ｐａで測定した周波数掃引７〜１Ｈｚ時において２〜８Ｐａ・Ｓの粘度、および、周波数７〜１Ｈｚにおいて粘度の最小値と最大値の比が１.１以上のチクソトロピー性を有することを特徴とする前記［１］〜［８］のいずれか１に記載の可視光重合性歯科用組成物
を提供する。
【発明の効果】
【００１４】
本発明の可視光照射により硬化する光重合型の歯科用組成物およびそれに用いる光重合開始剤は、硬化前後における色調変化が少なく、かつ、幅広い波長の光において硬化可能なものである。本発明による光重合開始剤および歯科用組成物は、充填材、接着材、表面被覆材、歯冠用修復材、セメントなどに用いられる。
【００１５】
以下に本発明を詳細に説明する。
本発明の歯科用組成物およびそれに用いる光重合開始剤は、光増感剤として実質的にアミン化合物を含まないことを特徴とする。ここで、「光増感剤として実質的にアミン化合物を含まない」とは、光増感剤としてのアミン化合物を能動的に組成物に配合しないということを意味し、他成分原料に由来して受動的に配合されるアミン化合物はこの定義に含まれない。具体的には、本発明の光重合開始剤としては０〜１重量部、可視光重合性歯科用組成物としては０〜０．１重量部のアミン化合物が含まれることは許容される。
光増感剤（安定剤、還元剤）であるアミン化合物を歯科用組成物に添加するとアミン特有の不快臭を有し、使用者にとって不快感を与える。さらに硬化後の色調に褐色をもたらすため、審美的に致命的な変色を生じる。
【００１６】
本発明者らは、これらアミン化合物類などの光増感剤を用いることなく、硬化前後の色調変化が少なく、薄層表面硬化性が良い光重合開始剤を見出した。したがって、本発明の光重合開始剤を含む歯科用組成物は、特許第３４４２７７６号などのアミン化合物を含んだ歯科用材料よりも変色、臭い、保存安定などの面で優れている。
【００１７】
歯科材料の分野において、（ビス）アシルホスフィンオキサイド化合物は優れた硬化特性を持つ光重合開始剤として用いられている。しかし、（ビス）アシルホスフィンオキサイド化合物の吸収波長域は可視光線の短波長側に存在するため、ハロゲンランプなどの光源を用いた光重合器を使用すると硬化するが、青色LEDに代表される光放射波長域の狭い機器を使用すると硬化しないという欠点を持っている。また、（ビス）アシルホスフィンオキサイド化合物を用いた歯科材料は、硬化前の色調は無色であるが、硬化後に黄変するという欠点もある。
【００１８】
また、α−ジケトン化合物も光重合開始剤として従来より広く用いられている。α−ジケトン化合物は、４７０nm付近を中心に、４００〜５００nmと比較的幅広い波長に対応する一方で、硬化前の組成物が黄色味を帯びるという欠点をもつ。また、歯科材料に十分な硬化特性を付与させるには、アミン化合物などの光増感剤との併用が不可欠であった。
【００１９】
そこで本発明者らは、（ビス）アシルホスフィンオキサイド化合物光重合開始剤とα−ジケトン化合物とを組み合わせて使用することにより、幅広い波長領域での硬化性の向上、硬化前後の色調変化の低減および薄層表面硬化性の向上という様々な効果が得られることを見出した。
【００２０】
本発明に用いる（ビス）アシルホスフィンオキサイド化合物の具体例としては、２，４，６−トリメチルベンゾイルジフェニルフォスフィンオキサイド、２，６−ジメトキシベンゾイルジフェニルフォスフィンオキサイド、２，６−ジクロロベンゾイルジフェニルフォスフィンオキサイド、２，４，６−トリメチルベンゾイルフェニルフォスフィン酸メチルエステル、２−メチルベンゾイルジフェニルフォスフィンオキサイド、ピバロイルフェニルフォスフィン酸イソプロピルエステル、ビス−（２，６−ジクロロベンゾイル）フェニルフォスフィンオキサイド、ビス−（２，６−ジクロロベンゾイル）−２，５−ジメチルフェニルフォスフィンオキサイド、ビス−（２，６−ジクロロベンゾイル）−４−プロピルフェニルフォスフィンオキサイド、ビス−（２，６−ジクロロベンゾイル）−１−ナフチルフォスフィンオキサイド、ビス−（２，６−ジメトキシベンゾイル）フェニルフォスフィンオキサイド、ビス−（２，６−ジメトキシベンゾイル）−２，４，４−トリメチルペンチルフォスフィンオキサイド、ビス−（２，６−ジメトキシベンゾイル）−２，５−ジメチルフェニルフォスフィンオキサイド、ビス−（２，４，６−トリメチルベンゾイル）フェニルフォスフィンオキサイド、（２，５，６−トリメチルベンゾイル）−２，４，４−トリメチルペンチルフォスフィンオキサイドなどが挙げられる。これらの中でも、特に２,４,６-トリメチルベンゾイルジフェニルホスフィンオキサイドは、短時間での硬化特性、硬化前後の色調変化が起こりにくい点などから考えて好ましい。
【００２１】
これら（ビス）アシルホスフィンオキサイド化合物の歯科用組成物における配合量は、重合性モノマー１００重量部に対して０.０１〜１０重量部、好ましくは０.０５〜６重量部、さらに好ましくは０.１〜４.０重量部である。（ビス）アシルホスフィンオキサイド化合物の配合量が０.０１重量部よりも少ない場合は薄層硬化性が悪くなり、逆に、１０重量部よりも多い場合は黄色の色調が増し、可使時間が短くなるので好ましくない。
【００２２】
本発明に用いるα−ジケトン化合物としては、例えば、ジアセチル、ベンジル、４，４−ジメトキシベンジル、４，４−ジメトキシベンジル、４，４−オキシベンジル、４，４−クロルベンジル、カンファーキノン、カンファーキノンカルボン酸、２，３−ペンタジオン、２，３−オクタジオン、９，１０−フェナンスレンキノン、アセナフテンキノンなどが挙げられるが、特にカンファーキノンは、幅広い波長領域の光線に対する優れた硬化特性を与えられることから好ましい。
【００２３】
これらα−ジケトン化合物の歯科用組成物における配合量は、重合性モノマー１００重量部に対して０.０１〜１０重量部、好ましくは０.０５〜５重量部、さらに好ましくは０.１〜３.０重量部である。α−ジケトン化合物の配合量が０.０１重量部よりも少ない場合は硬化速度が著しく遅くなる。逆に、１０重量部よりも多い場合は黄色の色調が増し、可使時間が短くなる。可使時間および硬化速度のコントロールはα−ジケトン化合物の量の調節で達成可能である。
【００２４】
本発明に用いる重合性モノマーとしては公知のモノマーが制限なく使用され、単官能モノマー化合物としては、例えば、メチル（メタ）アクリレート、エチル（メタ）アクリレート、メトキシポリエチレングリコール（メタ）アクリレート、テトラフルフリル（メタ）アクリレート、ベンジル（メタ）アクリレート、フェノキシエチル（メタ）アクリレート、２−ヒドロキシエチル（メタ）アクリレート、２−ヒドロキシプロピル（メタ）アクリレート、２−ヒドロキシブチル（メタ）アクリレート、ジメチルアミノエチル（メタ）アクリレート、２−（メタ）アクリロイロオキシエチルアシッドホスフェートなどのエステル化合物、スチレン、α−メシチレンなどのスチレン系化合物、γ−（メタ）アクリロキシプロピルトリメトキシシラン、γ−（メタ）アクリロキシプロピルトリエトキシシランなどのシラン化合物、２−（Ｎ，Ｎ−ジメチルアミノ）エチル（メタ）アクリレート、Ｎ−メチロール（メタ）アクリルアミドなどの窒素含有化合物、トリフルオロエチル（メタ）アクリレート、２，２，３，３，３−ペンタフルオロプロピル（メタ）アクリレートなどのフッ素含有化合物、ポリマーの主鎖がシリコーン成分であり片末端が（メタ）アクリレート基で修飾された重合性シリコーン化合物が挙げられる。
【００２５】
また、二官能モノマー化合物としては、エチレングリコールジ（メタ）アクリレート、ジエチレングリコールジ（メタ）アクリレート、トリエチレングリコールジ（メタ）アクリレート、ブチレングリコールジ（メタ）アクリレート、ネオペンチルグリコールジ（メタ）アクリレート、プロピレングリコールジ（メタ）アクリレート、１，３−ブタンジオールジ（メタ）アクリレート、１，４−ブタンジオールジ（メタ）アクリレート、１，６−ヘキサンジオールジ（メタ）アクリレート、２，２−ビス（（メタ）アクリロキシフェニル）プロパン、２，２−ビス[４−（３−（メタ）アクリロキシ）−２−ヒドロキシプロポキシフェニル]プロパン、２，２−ビス（４−（メタ）アクリロキシエトキシフェニル）プロパン、２，２−ビス（４−（メタ）アクリロキシジエトキシフェニル）プロパン、２，２−ビス（４−（メタ）アクリロキシトリエトキシフェニル）プロパン、２，２−ビス（４−（メタ）アクリロキシテトラエトキシフェニル）プロパン、２，２−ビス（４−（メタ）アクリロキシペンタエトキシフェニル）プロパン、２，２−ビス（４−（メタ）アクリロキシプロポキシフェニル）プロパン、２（４−（メタ）アクリロキシジエトキシフェニル）−２（４−（メタ）アクリロキシジエトキシフェニル）プロパン、２（４−（メタ）アクリロキシジエトキシフェニル）−２（４−（メタ）アクリロキシトリエトキシフェニル）プロパン、２，２−ビス（４−（メタ）アクリロキシプロポキシフェニル）プロパン、２，２−ビス（４−（メタ）アクリロキシイソプロポキシフェニル）プロパン、２（４−（メタ）アクリロキシジプロポキシフェニル）−２（４−（メタ）アクリロキシトリエトキシフェニル）プロパンなどが挙げられる。
【００２６】
また、重合性官能基を３個以上有する多官能モノマー化合物の例としては、ポリエチレン性不飽和カルバモイルイソシアヌレートを含む重合性多官能アクリレート；フェニルグリシジルエーテルアクリレートヘキサメチレンジイソシアネートウレタンプレポリマー、フェニルグリシジルエーテルトルエンジイソシアネートウレタンプレポリマー、ペンタエリスリトールトリアクリレートトルエンジイソシアネートウレタンプレポリマーおよびペンタエリスリトールトリアクリレートイソホロンジイソシアネートウレタンプレポリマーなどのウレタン結合を有する重合性多官能アクリレート；ジトリメチロールプロパンテトラアクリレート、エトキシ化ペンタエリスリトールテトラアクリレート、プロポキシ化ペンタエリスリトールテトラアクリレート、ペンタエリスリトールテトラ(メタ)アクリレート、ジペンタエリスリトールテトラ(メタ)アクリレート、ジペンタエリスリトールペンタ(メタ)アクリレート、ジペンタエリスリトールヘキサ(メタ)アクリレート、トリメチルプロパントリ（メタ）クレートなどが挙げられる。
【００２７】
しかし、本発明において単官能および二官能の重合性モノマーのみを用いた場合は、薄層表面硬化性に劣る傾向がある。この問題は多官能の重合性モノマーを使用することで解決される。多官能の重合性モノマーとしては、安定性などが優れているジペンタエリスリトールヘキサアクリレートが好ましい。
【００２８】
また、本発明のような光重合型の歯科用組成物においては、硬化物の色調が黄色味を帯びるという問題がある。特に、（ビス）アシルホスフィンオキサイド化合物を重合開始剤として用いた場合に黄色味が顕著に表れる。
【００２９】
そこで、ある一定以上の分子鎖を持つ二官能の重合性モノマーを使用することが、硬化物の色調変化抑制に有効であることを見出した。
【００３０】
つまり、本発明の歯科用組成物においては、一般式（Ｉ）：
【００３１】
【化２】
0005203749.tif 000003
（式中、Ｒ１およびＲ２はそれぞれ独立して水素またはメチル基、Ｘは１種または２種以上の炭素数が２〜１０のアルキレンオキサイド基および／またはその誘導体基からなる繰り返し単位であって、繰り返し単位数が５〜５０の基である）で表される化合物を配合することにより、硬化前後の色調変化を少なくすることができる。
【００３２】
この中でも特にＸ部にエチレンオキサイド基のみからなる繰り返し単位を有し、且つ繰り返し単位数９以上の化合物を用いることが好ましい。ただし、繰り返し単位が多くなりすぎると硬化物の剛直さが失われていくため、繰り返し単位数は９〜５０、さらに好ましくは９〜２３にするのが好ましい。
【００３３】
さらに、本発明の歯科組成物には、用途によってフィラー（充填材）を適宜含有させる。
【００３４】
フィラーとしては、無機物または有機物およびこれらの複合体が用いられ、無機系フィラーの例としてはソーダガラス、リチウムボロシリケートガラス、バリウムガラス、ストロンチウムガラス、亜鉛ガラス、フルオロアルミナムボロシリケートガラス、ホウ珪酸ガラス、結晶石英、溶融シリカ、合成シリカ、アルミナシリケート、無定形シリカ、ガラスセラミックまたはこれらの混合物などが挙げられる。無機系フィラーの粒径は特に制限はないが、組成物の目的とする使用用途により数ｎｍ〜数十μｍまでの粒子径のフィラーが選定される。上記無機系フィラーは、従来公知の表面処理をしておくのが好ましい。表面処理剤の例としては、シラン化合物、例えばビニルトリメトキシシラン、ビニルトリエトキシシラン、ビニルトリクロロシラン、ビニルトリ（β−メトキシエトキシ）シラン、γ−メタクリロキシプロピルトリメトキシシラン、γ−グリシドキシプロピルトリメトキシシラン、γ−メルカプトプロピルトリメトキシシラン、γ−アミノプロピルトリエトキシシランなどが挙げられる。有機系フィラーとしては、前述の重合性モノマーの重合体粉末や重合性モノマーに無機フィラーを分散、重合させた複合体の粉末（複合フィラー）も使用することができる。
【００３５】
さらに、本発明における光重合性歯科用組成物には、所望により重合禁止剤、紫外線吸収剤、顔料および溶剤を添加することができる。
重合禁止剤としてはハイドロキノン、ハイドロキノンモノメチルエーテル、ブチル化ヒドロキシトルエンなどが挙げられるが、その中でもハイドロキノンモノメチルエーテルおよびブチル化ヒドロキシトルエンが好ましい。
また、溶剤としては、水、エタノール、ｉ−プロパノール、アセトン、ジメチルスルホキシド、ジメチルホルムアミド、酢酸エチル、酢酸ブチルなどが挙げられる。
【００３６】
本発明は可視光照射により硬化する光重合型の歯科用組成物およびそれに用いる光重合開始剤に関するもので、さらに詳しくは硬化前後における色調変化が少なく、かつ、幅広い波長の光において硬化可能な歯科用組成物である。本発明の組成物は、充填材、接着材、表面被覆材、歯冠用修復材、セメントなどに用いられる。
【００３７】
上記の通り、様々な歯科材料分野に応用することが可能であるが、薄層（0.2mm以下）で使用した場合の硬化特性に優れることから、低粘度ペースト型の組成物に特に適している。低粘度組成物は筆やブラシ或いは探針などで操作されるが、これらの操作に適した粘度特性として、２３℃におけるプレートプレート系粘度測定（ギャップ０.５００ｍｍ）、開始応力１.００Ｅ＋１で測定した周波数掃引７〜１Ｈｚ時において２〜８Ｐａ・Ｓの粘度、および、周波数７〜１Ｈｚにおいて粘度の最小値と最大値の比が１.１以上のチクソトロピー性を有するものが最も好適である。
【実施例】
【００３８】
次に実施例および比較例を挙げて本発明を具体的に説明する。なお、本発明はこれらの実施例に何ら限定されるものではない。
【００３９】
本発明の実施例に使用した化合物の略号を以下に示す。
ＣＱ：ｄｌ−カンファーキノン
ＡＰＯ：２，４，６−トリメチルベンゾイル−ジフェニルホスフィンオキサイド
ＤＭＢＥ：４−ジメチルアミノ安息香酸エチル
ＤＰＨ：ジペンタエリスリトールヘキサアクリレート
ＵＤＭＡ：ジメタクリロキシエチル−２，２，４−トリメチルヘキサメチレンジウレタン
１４Ｇ：テトラデカンエチレングリコールジメタクリレート（繰り返し単位数ｎ＝１４）
９Ｇ：ノナエチレングリコールジメタクリレート（繰り返し単位数ｎ＝９）
３Ｇ：トリエチレングリコールジメタクリレート（繰り返し単位数ｎ＝３）
Ｒ−８２００：アエロジルＲ−８２００（日本アエロジル社製）
【００４０】
本発明の実施例に使用した材料評価方法を下記に示す。
薄層表面硬化性評価
調製した各種光硬化性組成物を練板紙上に１滴採取し、筆で薄く（厚さ約０．１ｍｍ）拡げた。各種光重合器で光照射し、手感により薄層表面硬化性を確認した。２種の歯科用光照射器は、ハロゲンランプ照射器(Hal)はソリディライト[株式会社松風社製]（１分間照射）、LED照射器（LED）としてＳＰＥＫＴＲＡ  ＬＥＤ[シュッツデンタル社製] (２分間照射)を使用した。
◎：表面の未反応モノマー量が極めて少なく、極めて高い薄層表面硬化性を示す。
○：表面の未反応モノマー量が少なく、高い薄層表面硬化性を示す。
×：表面の未反応モノマー量が認められ、低い薄層表面硬化性を示す。  
【００４１】
硬化前後の色差の測定
調製した各種光硬化性組成物をステンレス製リング（内径１５ｍｍ、厚さ０.５ｍｍ）内に入れ、２枚のカバーガラスで上下方向から圧接し、分光測色計ＣＭ−２００２（コニカミノルタ社製）により測色（L*a*b*表色系）し、硬化前の色調とした。次に、光重合器（ソリディライト、株式会社松風社製）で表裏両面１分間ずつ光照射した後測色を行った。硬化前と硬化後の色差ΔE*およびΔb*を算出した。ΔE*とΔb*は以下のように算出される。
【００４２】
【数１】
0005203749.tif 000004
【００４３】
可使時間の測定
ＩＳＯ１０４７７に従い、キセノンランプに色温度変換フィルタを挿入した光源を使用し、測定方法もＩＳＯ規格に準じて実施した。スライドガラス上に試料を約３０mg採取し、光源下でゲル化するまでの時間を測定した。
【００４４】
本発明の歯科用組成物の実施例および比較例を表１に示す。２種の歯科用光重合器による試験結果も同表に示す。
【００４５】
【表１】
0005203749.tif 000005
【００４６】
表１の結果より、本発明の光増感剤としてアミン化合物を実質的に含まず、（ビス）アシルホスフィンオキサイド化合物０.０１〜１０重量部、α−ジケトン化合物０.０１〜１０重量部、および重合性モノマーを含む可視光重合性歯科用組成物（実施例１〜４）では、Hal、LED歯科用照射器の双方で優れた薄層表面硬化性を示し、また、硬化前後の色調変化も少ないことを示した。さらに、可使時間においてもＩＳＯ規格値を満足する良好な結果となった。
【００４７】
ペーストの降伏粘度およびチクソトロピー指数の測定方法はレオロジカ社製ストレステックレオメーターを使用した。
測定条件を以下に記載する。
１）試料間隙が０.５００ｍｍとなるように平板−平板治具をセットする。
２）測定環境を温度２３℃、大気圧下とする。
３）開始応力は１.００E+１Paで測定する。
４）周波数１０〜１[Ｈｚ]における粘度を測定する。
５）横軸に周波数、縦軸に粘度を対数プロットし、粘度の最大値を最小値で除したものをチクソトロピー比としその比が1.1以上でチクソトロピー性があると判定する。
【００４８】
実施例４として、ＤＰＨ  ７０重量部、１４Ｇ  ３０重量部、ＡＰＯ  ４重量部、ＣＱ  ０.４重量部、Ｒ−８２００  ７.５重量部より成る組成物を作製した。特性などは表２の通りである。
【００４９】
【表２】
0005203749.tif 000006
【００５０】
【表３】
0005203749.tif 000007
【００５１】
図１の結果より、本発明よりなる可視光重合性歯科用組成物（実施例４）は、筆などで塗布するのに優れているチクソトロピー型の低粘度性を持つことが分かった。
【図面の簡単な説明】
【００５２】
【図１】本発明の組成物の粘度測定の結果を対数プロットしたグラフである。
【図１】
0005203749.tif 000009